(57)【特許請求の範囲】
【請求項１】
キトサンおよびキトサン誘導体から選ばれる少なくとも１種のキトサン類（Ａ）と、Ｔｉ、Ｚｒ、Ｈｆ、Ｍｏ、Ｗ、Ｓｅ、Ｃｅ、Ｆｅ、Ｃｕ、Ｚｎ、Ｖおよび３価Ｃｒから選ばれる少なくとも１種の金属を含む金属化合物（Ｂ）とを含有することを特徴とする水性下地処理剤。
【請求項２】
金属材料用である請求項１に記載の水性下地処理剤。
【請求項３】
キトサン誘導体が、キトサン、カルボキシメチルキトサン、カチオン化キトサン、ヒドロキシアルキルキトサンおよび／またはそれらの酸との塩である請求項１に記載の水性下地処理剤。
【請求項４】
キトサン誘導体が、グリセリル化キトサンおよび／またはその酸との塩である請求項３に記載の水性下地処理剤。
【請求項５】
金属化合物（Ｂ）が、３価Ｃｒ、Ｔｉ、Ｚｒ、Ｖ、ＭｏまたはＣｅを含む金属化合物である請求項１に記載の水性下地処理剤。
【請求項６】
さらに分子内にカルボキシル基を少なくとも１個有する有機化合物（Ｃ）を含有する請求項１に記載の水性下地処理剤。
【請求項７】
請求項１〜６の何れか１項に記載の水性下地処理剤を、被処理材料の表面に塗布、または塗布した後に水洗し、８０℃〜３００℃の温度範囲で加熱乾燥することを特徴とする材料の下地処理方法。
【請求項８】
被処理材料が、アルミニウム、マグネシウム、銅、鉄、亜鉛、ニッケルまたはこれらの合金などの金属材料である請求項７に記載の材料の下地処理方法。
【請求項９】
キトサン類（Ａ）の被処理材料表面に対する乾燥時付着量が、キトサン換算で１〜５００ｍｇ／ｍ2の範囲であり、かつ金属化合物（Ｂ）の乾燥時付着量が、金属換算で１〜５００ｍｇ／ｍ2の範囲にある請求項７または８に記載の材料の下地処理方法。
【請求項１０】
請求項７〜９の何れか１項に記載の下地処理方法で下地処理されたことを特徴とする金属材料。
【請求項１１】
金属材料が、アルミニウム、マグネシウム、銅、鉄、亜鉛、ニッケルまたはこれらの合金である請求項１０に記載の金属材料。
【発明の詳細な説明】
【０００１】
【発明の属する技術分野】
本発明は、家電、食品、建築などの幅広い分野で使用され、特にアルミニウム、マグネシウム、銅、鉄、亜鉛、ニッケルまたはこれらの合金などの金属材料に対して利用可能であり、特に金属材料の表面上に設けられる種々の樹脂被覆層と金属材料との層間密着性、樹脂被覆層の耐溶剤性および金属材料の耐食性を向上させるための水性下地処理剤、下地処理方法および下地処理された材料に関する。さらに詳しくは、本発明は、塗装、フィルムラミネート、印刷などで最終的に樹脂被覆層で被覆される材料に対して、厳しい成形加工を施した後にも塗膜やフィルムなどの樹脂被覆層が剥離しないような高密着性を付与し、さらに得られた物品（成形加工品）に優れた耐食性や耐溶剤性を付与することができる水性下地処理剤、下地処理方法および下地処理された材料に関する。
【０００２】
【従来の技術】
前述のように、アルミニウム、マグネシウム、鉄、銅、亜鉛、ニッケルまたはこれらの合金などの金属材料の多くは、それらの保護性能や意匠性を向上させる目的で、表面に種々の樹脂被覆層を設け、厳しい加工が施された後に自動車部品、家電部品、建築部材および飲料用容器などとして幅広く利用されている。
【０００３】
金属材料を前記分野で利用する場合には、種々の要求特性があり、そのために金属材料の表面に目的に応じた種々の樹脂被覆層を設けている。樹脂被覆層を形成する手段としては、塗装、フィルムラミネートおよび印刷などの方法が挙げられる。なお、基本的に材料の優れた耐食性、層間密着性および耐溶剤（耐水）性は、金属分野に限られず、他の分野においても必要となる性能である。
【０００４】
金属などの材料の塗装に関しては、例えば、溶剤系塗料、水系塗料あるいは粉体塗料などを用いて被処理材料の表面を被覆し、常温または加熱乾燥する工程を経て表面に塗膜（樹脂被覆層）が形成されることで、塗料のもつ本来の機能を発現させている。従来から溶剤系塗料が多用されているが、環境負荷低減を目的として塗料の水性化や粉体化、またはフィルムを用いたラミネートなどの手法に変遷しているものの、溶剤系塗料を用いる塗装方法は現在でも大きな分野を占めている。
【０００５】
特に金属材料の下地処理においては、従来から安価であることから６価クロムを含有した薬剤を用いるクロメート下地処理が多用されている。近年、６価クロム、鉛、カドミウムなどの有害金属（化合物、イオン）の欧州における使用規制や、国内のＰＲＴＲで物質移動登録、また、環境ホルモン物質のリスト公開など、人体への影響のみならず、地球環境保全を目的とした動向が世界的規模で一層大きくなってきている。
【０００６】
前記のような状況下で、人体や環境に悪影響を及ぼすことに対する危機認識が非常に高まっており、金属材料の下地処理剤として一般的に使用される６価クロムを代替する技術、すなわち、６価クロムを一切使用しない金属材料の下地処理剤が多く提案されてきている。６価クロムを含有しない下地処理剤としては、水溶性樹脂やエマルジョン樹脂などの有機化合物を主成分としたもの、６価クロムおよび重金属以外の金属化合物を含有した無機化合物を主成分としたもの、および前記両成分の複合タイプのものがある。また、これらを用いた下地処理技術や、さらには下地処理が施された金属材料が知られている。なお、下地処理方法としては、下地処理剤と金属材料とを化学反応させる「化成型処理」、熱を利用して溶媒を揮発させることで下地処理剤自体を化学反応させる「塗布型処理」、さらには金属材料に外部電源より通電して化学反応させる「電解処理」などがある。
【０００７】
特に、化成処理と塗布処理は電気を用いないために経済的に有利である。また、下地処理剤の成分に関して、従来から無機化合物を主成分としたものが多いが、これでは満足されない性能を補うために、有機化合物を併用している。例えば、特開平１１−３５０１５７号公報には、Ａｌのリン酸化合物と、Ｍｎ、Ｍｇ、ＣａおよびＳｒ化合物の少なくとも１種と、ＳｉＯ2のゾルと特定の水系有機樹脂エマルジョンまたは水溶性樹脂から構成される下地処理剤が開示されている。
【０００８】
特開平１０−１７８９号公報には、窒素原子を含有するアクリル系樹脂、ウレタン樹脂、フェノール樹脂、オレフィン系樹脂、アミド系樹脂などの有機高分子化合物と多価アニオンを特定量含有した下地処理剤、下地処理方法および下地処理された金属材料が開示されている。また、特開平１０−４６１０１号公報には、特定のフェノール樹脂、さらにそれにリン酸系化合物や有機珪素化合物を含有した水性処理剤により、金属材料の表面を下地処理した被覆金属材料とその製造方法について開示されている。
【０００９】
また、特開平１１−１４０６９１号公報には、下地処理方法、下地処理鋼板、および該下地処理鋼板を用いた熱可塑性樹脂被覆鋼板について開示されており、下地処理においては、シランカップリング剤を用いて下地処理する技術が開示されている。また、特開平８−２７５９５号公報には、特定濃度のりん酸塩、水溶性樹脂および界面活性剤を、特定温度にしてアルミニウム合金板を浸漬し、カソード電解とアノード電解を併用する処理方法が開示されている。
【００１０】
以上の技術は、電解、化成、塗布などの手法にて特定の処理を施した金属材料、また、該金属材料にフィルムをラミネートしたり、あるいは塗装した樹脂被覆金属材料について説明しているが、いずれも６価クロムを含有しない処理剤を適用した金属材料であり、これらの金属材料の樹脂被覆層は、耐久密着性、耐溶剤性および厳しい環境下における金属材料の耐食性がいずれも不十分である。また、電解方法は、エネルギーコストが大きくなり経済的に好ましい手法でない。従って、経済的であり、かつ６価クロムを含有しない下地処理剤を使用し、満足し得る樹脂被覆層の密着性、耐溶剤性および耐食性に優れる金属材料を提供できる技術は現状では存在していない。
【００１１】
【発明が解決しようとする課題】
本発明は、前記従来技術の有する種々の問題点を解決し、特に金属材料とフィルムや塗膜などの樹脂被覆層との層間密着性および耐溶剤性を向上させ、さらに金属材料などの耐食性を向上させるための水性下地処理剤、下地処理方法および下地処理された材料を提供することを目的とする。
【００１２】
【課題を解決するための手段】
本発明者らは、前記目的を達成するために鋭意検討した結果、キトサン類と特定の金属化合物とを含む水性下地処理剤を用いて、任意の方法で下地処理した材料、特に金属材料が、塗装後またはフィルムラミネート後に成形加工を受けても、金属材料と樹脂被覆層との優れた層間密着性、耐溶剤性、および金属材料の優れた耐食性を有することを見出し、本発明を完成するに至った。
【００１３】
すなわち、本発明は、キトサンおよびキトサン誘導体から選ばれる少なくとも１種のキトサン類（Ａ）と、Ｔｉ、Ｚｒ、Ｈｆ、Ｍｏ、Ｗ、Ｓｅ、Ｃｅ、Ｆｅ、Ｃｕ、Ｚｎ、Ｖおよび３価Ｃｒから選ばれる少なくとも１種の金属を含む金属化合物（Ｂ）とを含有することを特徴とする水性下地処理剤を提供する。
【００１４】
上記本発明の水性下地処理剤は、金属材料の下地処理用として特に有用であり、前記キトサン誘導体が、キトサン、カルボキシメチルキトサン、カチオン化キトサン、ヒドロキシアルキルキトサンおよび／またはそれらの酸との塩であること、上記キトサン誘導体が、グリセリル化キトサンおよび／またはその酸との塩であること、前記金属化合物（Ｂ）が、３価Ｃｒ、Ｔｉ、Ｚｒ、Ｖ、ＭｏまたはＣｅを含む金属化合物であること、前記本発明の下地処理剤が、さらに分子内にカルボキシル基を少なくとも１個有する有機化合物（Ｃ）を含有することが好ましい。
【００１５】
また、本発明は、上記いずれかの水性下地処理剤を、被処理材料の表面に塗布または塗布した後に水洗し、好ましくは直ちに８０℃〜３００℃の温度範囲で加熱乾燥することを特徴とする材料の下地処理方法、および該方法で下地処理された金属材料を提供する。ここで、金属材料としては、アルミニウム、マグネシウム、銅、鉄、亜鉛、ニッケルまたはこれらの合金などの金属材料であることが好ましい。該下地処理方法においては、キトサン類（Ａ）の被処理材料表面に対する乾燥時付着量が、キトサン換算で１〜５００ｍｇ／ｍ2の範囲であり、かつ金属化合物（Ｂ）の乾燥時付着量が、金属換算で１〜５００ｍｇ／ｍ2の範囲にあることが好ましい。
【００１６】
【発明の実施の形態】
次に好ましい実施の形態を挙げて本発明をさらに詳しく説明する。
先ず、本発明の水性下地処理剤に含有されるキトサン類（Ａ）に関して述べる。本発明において使用するキトサンとは、カニやエビなどの甲殻類より抽出される天然高分子であるキチンを６０〜１００モル％脱アセチル化することで得られる。例えば、１００モル％脱アセチル化したキトサンはＮ−アセチル−β−Ｄ−グルコサミンが１位と４位で結合した高分子物質である。
【００１７】
キトサン誘導体は、キトサンがもつ水酸基および／またはアミノ基に対して、カルボキシル化、グルコール化、トシル化、硫酸化、リン酸化、エーテル化またはアルキル化した反応生成物である。具体的にはキトサン、カルボキシメチルキトサン、ヒドロキシエチルキトサン、ヒドロキシプロピルキトサン、ヒドロキシブチルキトサン、グリセリル化キトサンおよびそれらの酸との塩などを例示することができる。
【００１８】
また、キトサンに、３級または４級アミノ基あるいはその両方をもつ化合物を用いて、新たに３級または４級化アミノ基を導入した反応生成物、もしくはキトサンのもつアミノ基を直接アルキル化剤でアルキル化し、直接３級化あるいは４級化した３級または４級アミノ基、あるいはその両方を分子内に有する所謂カチオン化キトサンおよびそれらの酸との塩であってもよい。
【００１９】
上記キトサン誘導体のなかでは、特にグリセリル化キトサンおよび／またはその酸との塩が金属材料と樹脂被覆層との密着性の点などから特に推奨される。キトサン誘導体の合成方法やその条件などは従来公知のいずれの方法および条件であってもよい。キトサンに対する置換基の導入に際しては、置換基導入率はキトサンのモノマーユニット（Ｎ−アセチル−β−Ｄ−グルコサミン）あたり、最大で６．０までの範囲にあることが好ましい。置換基導入率が６．０を超えるとキトサン誘導体を得るための反応条件が厳しくなったり、本発明の下地処理剤から形成される下地皮膜の耐水性が劣化するという不具合が生じる。
【００２０】
前記３級化または４級化アミノ基をもつ化合物としては、例えば、２−クロロエチルジエチルアミンまたはその塩酸塩、３−クロロ−２−ヒドロキシプロピルジエチルアミン、２，３−エポキシプロピルジメチルアミン、トリメチル−３−クロロ−２−ヒドロキシプロピルトリメチルアンモニウムクロライド、２，３−エポキシプロピルトリメチルアンモニウムクロライドなどが挙げられる。また、前記アミノ基を直接アルキル化するアルキル化剤としては、例えば、メチル沃素やエチル沃素などが挙げられる。
【００２１】
キトサン類（Ａ）は、前記反応により生じる多少の副生物や未反応物質を含むものでよく、また、粉末状でも水溶液状であってもよい。キトサン類（Ａ）の重量平均分子量は１，０００以上２００万以下が好ましく、１万〜１００万の範囲であることがより好ましい。重量平均分子量が１，０００未満では、本発明の下地処理剤を用いて形成される下地皮膜の靭性が不充分であり、一方、重量平均分子量が１００万を超えると、得られる水性下地処理剤の粘度が高くなりすぎるために作業性が劣り、下地処理剤中のキトサン類（Ａ）の濃度を低く抑えざるを得ない。
【００２２】
キトサン類（Ａ）は、グリセリル化キトサンであることがより好ましい。グリセリル化キトサンとは、特開昭５９−８７０１号公報に記載の物質であり、キトサンとグリシドール（１，２−エポキシプロパノール−３）とを適当な割合で反応させることによって得られる。また、市場から「グリセリル化キトサン」または別名「ジヒドロキシプロピルキトサン」として入手して本発明で使用することができる。
【００２３】
本発明の水性下地処理剤が含有するＺｒ、Ｔｉ、Ｈｆ、Ｍｏ、Ｗ、Ｓｅ、Ｃｅ、Ｆｅ、Ｃｕ、Ｚｎ、Ｖおよび３価Ｃｒから選ばれる少なくとも１種の金属を含む金属化合物（Ｂ）は、金属酸化物、水酸化物、錯化合物、有機酸塩、無機酸塩などの形態で用いられる。例えば、ジルコン弗化水素酸、ジルコン弗化アンモニウム、酢酸ジルコニウム、硝酸ジルコニウム、硫酸ジルコニウム、炭酸ジルコニウムアンモニウム、チタン弗化水素酸、チタン弗化アンモニム、硫酸チタニル、チタンラクテート、ジイソプロポキシチタニウムビスアセチルアセトン、メタバナジン酸、メタバナジン酸アンモニウム、メタバナジン酸ナトリウム、五酸化バナジウム、硫酸バナジル、バナジルアセチルアセテート、バナジウムアセチルアセテート、セリウムアセチルアセトナート、硝酸セリウム、硫酸セリウム、フッ化セリウム、二酸化セレン、硫化セレン、セレン酸ナトリウム、セレン酸ニッケル、モリブデン酸アンモニウム、モリブデン酸ナトリウム、１２モリブドリン酸、モリブドリン酸アンモニウム、モリブドリン酸ナトリウム、タングステンアンモニウム、タングステン酸ナトリウム、タングステンヘキサカルボニル、１２タングストリン酸、タングストリン酸アンモニウム、タングストリン酸ナトリウム、ケイタングステン酸、鉄アセチルアセトナート、クエン酸鉄、クエン酸鉄アンモニウム、蓚酸鉄、蓚酸鉄アンモニウム、硫酸鉄（II）アンモニウム、硫酸鉄（III）アンモニウム、フッ化鉄、乳酸鉄（II）、硝酸鉄（III）、酢酸亜鉛、酢酸アセチルアセトナート、炭酸亜鉛、クエン酸亜鉛、フッ化亜鉛、弗化珪素酸亜鉛、乳酸亜鉛、硝酸亜鉛、硫酸クロム、硝酸クロム、フッ化クロム、蓚酸クロム、酢酸クロムなどが挙げられる。
【００２４】
金属化合物（Ｂ）は、キトサン類（Ａ）との金属錯体形成によって金属架橋すること、さらに金属化合物の種類によっては、それ自体の金属材料に対する防食効果により、被処理金属材料において優れた耐食性が発現される。特に、３価Ｃｒ、Ｔｉ、Ｚｒ、Ｖ、ＭｏまたはＣｅを含む金属化合物はそれ自体の防食効果が非常に大きいので本発明において好ましく使用される。
【００２５】
前記の如く金属化合物（Ｂ）は、金属材料に耐食性を発現させることが目的であり、酸化亜鉛（亜鉛華）、酸化チタンまたは酸化クロム（クロムグリーン）などの無機顔料、中心配位金属に銅、鉄または亜鉛をもつフタロシアニン系有機顔料などの如く着色を目的としたものではない。
【００２６】
本発明の水性下地処理剤は、さらにカルボキシル基を１個以上有する有機化合物（Ｃ）を含むことが好ましく、これらのカルボキシル化合物は、本発明の水性下地処理剤の安定性の向上や、金属材料の表面に形成する下地皮膜の架橋性（不溶化）を促進する。このような有機化合物（Ｃ）としては、例えば、酢酸、シュウ酸、マロン酸、リンゴ酸、酒石酸、メリト酸、アジピン酸、コハク酸、マレイン酸、フタル酸、セバチン酸、クエン酸、ブタントリカルボン酸、プロパントリカルボン酸、トリメリット酸、エチレンジアミンテトラカルボン酸、１，２，３，４−ブタンテトラカルボン酸、ジエチレントリアミン５酢酸、タンニン酸、フィチン酸、ポリアクリル酸、ポリメタクリル酸などが挙げられるが、これらに限定されるものではない。これらの中でも、架橋性に対しては３塩基酸、４塩基酸または５塩基酸を用いることがより好ましい。
【００２７】
本発明の水性下地処理剤には、ｐＨ調整を目的として有機酸、無機酸、錯弗化物、アルカリ金属塩、アンモニアまたはその塩を添加することができる。これらの添加剤としては、例えば、酢酸、クエン酸、乳酸、リンゴ酸、コハク酸、酒石酸、アジピン酸、１，２，３，４−ブタンテトラカルボン酸、硫酸、硝酸、珪酸、珪弗化水素酸、弗化水素酸、リン酸、ジルコン弗化水素酸、チタン弗化水素酸、水酸化ナトリウム、アンモニア、重炭酸アンモニウム、炭酸ナトリウム、重炭酸ナトリウムなどが挙げられるが、これらに限定されるものではない。
【００２８】
また、本発明の水性下地処理剤の溶媒は、水を主体とするが、該処理剤の塗布時におけるレベリング性を向上させるための表面張力低下、または低温乾燥などを目的とし、必要に応じてアルコールやケトンなどの水溶性低沸点有機溶剤を併用して下地処理剤の物性調整をしても構わない。
【００２９】
本発明の水性下地処理剤は、キトサン類（Ａ）の濃度が０．００１質量％〜１０質量％の範囲であり、Ｔｉ、Ｚｒ、Ｈｆ、Ｍｏ、Ｗ、Ｓｅ、Ｃｅ、Ｆｅ、Ｃｕ、Ｚｎ、Ｖおよび３価Ｃｒから選ばれる少なくとも１種の金属を含む金属化合物（Ｂ）の濃度が０．００１質量％〜１０質量％の範囲にあることが、塗布時の作業性や液安定性の点で好ましい。また、水性下地処理剤中の上記キトサン類と上記金属化合物との比率は、上記キトサン類１００質量部当たり上記金属化合物が約１〜１，０００質量部である範囲が好ましい。
【００３０】
さらに好ましくは、前記「化成型処理」により、本発明の下地処理剤を用いて材料を下地処理する場合、前記両成分の濃度を各々０．００１質量％〜１質量％の範囲とし、水性下地処理剤の温度を４０℃〜７０℃の範囲にする。また、前記「塗布型処理」により下地処理する場合、前記両成分の濃度を各々１質量％〜１０質量％の範囲とし、水性下地処理剤の温度を１０℃〜４０℃の範囲にすることが好ましい。
【００３１】
次に、本発明の下地処理方法について述べる。本発明の下地処理方法では、該下地処理剤を被処理材料、例えば、金属材料の表面に塗布した後に、加熱乾燥する工程に至るまで、金属材料の表面に水性下地処理剤が付着した状態で、好ましくは直ちに加熱乾燥する「塗布型処理」でもよいし、また、水性下地処理剤中の成分を金属材料の表面と化学反応（析出）させた後に、その表面を水洗し、好ましくは直ちに加熱乾燥する「化成型処理」でもよい。加熱乾燥は８０℃〜３００℃の温度範囲であることが好ましく、１００℃〜２５０℃の温度範囲であることがより好ましい。また、加熱乾燥するための熱供給源は特に限定しないが、電気、ガス、赤外線などが挙げられる。
【００３２】
本発明の水性下地処理剤を、被処理材料、例えば、金属材料に塗布する方法は、特に限定しないが、例えば、ロールコート法、スピンコート法、浸漬法、スプレー法などが挙げられる。また、使用時の水性下地処理剤の温度は特に限定しないが、５℃〜８０℃の範囲が好ましい。
【００３３】
金属材料などの表面に形成される下地皮膜の付着量に関しては、キトサン類（Ａ）の乾燥時の付着量はキトサン換算で１〜５００ｍｇ／ｍ2の範囲であることが好ましい。付着量が１ｍｇ／ｍ2未満では、その上に形成する樹脂被覆層の密着性や耐溶剤性が十分得られず、さらに５００ｍｇ／ｍ2を超えると下地皮膜の形成がコスト高となり経済的に好ましくない。また、Ｚｒ、Ｔｉ、Ｍｏ、Ｗ、Ｓｅ、Ｃｅ、Ｆｅ、Ｃｕ、Ｚｎ、Ｖおよび３価Ｃｒから選ばれる少なくとも１種の金属を含む金属化合物は、金属換算で１〜５００ｍｇ／ｍ2の範囲であることが好ましい。金属化合物の付着量が１ｍｇ／ｍ2未満では、金属材料において耐食性が十分に得られず、さらに付着量が５００ｍｇ／ｍ2を超えるとコスト高となり経済的に好ましくない。
【００３４】
本発明の水性下地処理剤は、多くの金属材料およびその他の材料の下地処理に有用であり、特に好適な材料としてはアルミニウム、マグネシウム、銅、鉄、亜鉛、ニッケルまたはこれらの合金が挙げられる。金属材料の形状について特に限定しないが、例えば、シート材、コイル材、箔材などの板状、あるいはケース、機械部品などの成形品や鋳造品が挙げられる。
【００３５】
本発明の水性下地処理剤により下地処理する対象素材（被処理材料）に特に限定はなく、前記金属材料以外には、プラスチックス、繊維、布帛、セラミックス、陶磁器、ガラスなどのいずれにも適用できるが、本発明の水性下地処理剤の特徴を顕著に発揮することができることから、金属材料が特に好ましい。
【００３６】
本発明の水性下地処理剤を金属材料の表面に塗布することに先立ち、金属材料の表面を清浄にする必要がある。すなわち、工業的に使用される金属材料の表面は防錆油や圧延油などが付着していることが多いので、これらを除去する必要がある。除去する方法は特に限定しないが、溶剤脱脂、アルカリ系脱脂または酸系脱脂などが挙げられる。脱脂処理した後、金属表面に残存した脱脂剤を除去して水に置換するために水洗が必要になる。
【００３７】
水洗した後は、水分が付着した状態で連続して本発明の水性下地処理剤を塗布しても、また、金属材料の表面を乾燥した後に水性下地処理剤を塗布しても構わない。乾燥温度は３０℃〜１５０℃の範囲で行ない、乾燥方法については特に限定しない。
【００３８】
本発明の水性下地処理剤を用いて乾燥下地皮膜を形成させた金属材料に、樹脂被覆層としてフィルムをラミネートすることができる。フィルムは、接着性、ガスバリアー性、導電性または意匠性などを有し、用途に応じて多種多様であり、特に限定されるものではない。フィルムとしては、例えば、ポリエステル樹脂、ポリエチレン樹脂、ポリプロピレン樹脂、ポリカーボネート樹脂、ポリビニルアルコール樹脂、ポリビニルアセタール樹脂、ポリアミド樹脂、ポリ酢酸ビニル樹脂、エポキシ樹脂、ポリイミド樹脂などからなるフィルムが挙げられる。また、機能性を付与するために、導電フィラーや着色剤などを配合したフィルムでもよい。
【００３９】
本発明の水性下地処理剤を用いて乾燥下地皮膜を形成させた金属材料に、樹脂被覆層として塗料を塗装することができる。得られる塗膜は、前記と同様に金属材料に対して優れた接着性、ガスバリアー性、導電性または意匠性などを有し、使用する塗料は、金属材料の用途に応じて多種多様であり、特に限定されるものではない。塗料の種類としては、例えば、ポリアクリル樹脂、エポキシ樹脂、シリコーン樹脂、ポリエステル樹脂、フッ化ビニリデン樹脂、ポリウレタン樹脂、ポリカーボネート樹脂、ポリアミド樹脂などを水や有機溶剤に溶解または分散したものが挙げられる。また、機能性を付与するために、導電フィラーや着色剤などを配合した塗料でもよい。
【００４０】
以上の如き本発明においては、本発明で用いるキトサンは本来水不溶性であり、骨格中にアミノ基と水酸基が含まれており、酸を配合して塩にすることでアミノ基がカチオン性を示して水に可溶化する。また、グリセリル化キトサンは骨格中に水酸基を多く含有することから、さらに少ない酸成分で水可溶化できる。
【００４１】
本発明の下地処理剤による下地皮膜形成時に、キトサン類のアミノ基および／または水酸基は材料、特に金属材料側に配位することで金属材料の表面との優れた密着性が発現される。また、上記下地皮膜形成後でも前記の如き極性基が下地皮膜表面側にも多く配位しているために、さらにその上にフィルムや塗膜などの樹脂被覆層を形成してもそれらの間に優れた密着性が発現する。キトサン類自体は基本的に耐溶剤性（耐水性）に優れるが、本発明で使用する金属化合物は、キトサン類の骨格に含まれるアミノ基と金属架橋反応することで、一層強靭な不溶化下地皮膜が形成できる。
【００４２】
前記キトサン類と前記金属化合物とから構成された下地皮膜は、さらにその表面に樹脂被覆層を設けても前記理由からその後に厳しい加工を受けても金属表面と樹脂被覆層とを強固に接着させる効果がある。さらに、成形加工後でも金属化合物自体がもつ防食効果に加えて、金属架橋反応により緻密な下地皮膜が形成されているため、得られる金属材料の樹脂被覆層は耐久密着性および耐溶剤性に優れる。
【００４３】
本発明の水性下地処理剤は、前記金属材料に好適に応用でき、金属材料への応用例を具体的に挙げると、例えば、飲料容器用の缶蓋塗装下地またはフィルムラミネート下地、熱交換器用フィンの親水性下地、建材関連の一般塗装下地などの形成が挙げられるが、これらに限定されるものではない。
なお、本発明の下地処理剤は、繊維の処理剤としても有効であり、洗濯堅牢度および抗菌性に優れた各種繊維、織布、不織布などを与えることができる。従って本発明の処理剤を繊維の処理に使用する場合には、「下地処理剤」を「繊維処理剤」と称する。
【００４４】
【実施例】
以下に本発明の水性下地処理剤に関して幾つかの実施例を挙げ、その有用性を比較例と対比して示した。なお、以下において「部」または「％」とあるのは特に断りのない限り質量基準である。
【００４５】
実施例Ａ（金属材料の処理）
［実施例１〜１３および比較例１〜６］
下記金属材料に、下記水性下地処理剤を後記方法で適用し、さらにその表面に後記のように樹脂被覆層を設けて成形加工し、後記評価方法で各種性能を評価した。
１．金属材料
アルミニウム合金板（ＪＩＳ  Ａ３００４  板厚０．２６ｍｍ）を供試材とし、市販のアルカリ脱脂剤（登録商標；ファインクリーナー４３７７Ｋ、日本パーカライジング株式会社製）の２％水溶液を５０℃で１０秒間スプレーして脱脂し、さらに水洗して表面を清浄にした。
【００４６】
２．水性下地処理剤
実施例および比較例として用いた水性下地処理剤の作成方法を以下に示した。水性下地処理剤を調製するに際しては、脱イオン水およびｐＨ調整剤を用いた。
【００４７】
＜水性下地処理剤１＞
脱イオン水５００部にキトサン（ＭＷ１０万）１０部を分散し、１，２，３，４−ブタンテトラカルボン７．５部を加えた後、室温で４時間撹拌して上記成分を溶解した。続いて、ジルコン弗化水素酸５部を添加し、アンモニア水でｐＨ３．０に調整して水性下地処理剤を１，０００部作成した。
【００４８】
＜水性下地処理剤２＞
脱イオン水５００部にカルボキシメチル化キトサン（ＭＷ１０万）１０部を分散し、クエン酸１５部を加えた後、室温で４時間撹拌して上記成分を溶解した。続いて、ジルコン弗化水素酸５部を添加し、アンモニア水でｐＨ３．０に調整して水性下地処理剤を１，０００部作成した。
【００４９】
＜水性下地処理剤３＞
脱イオン水５００部に、キトサンに２，３−エポキシプロピルプロピルトリメチルアンモニウムクロライドを反応させて得られたカチオン化キトサン（ＭＷ１０万、４級アンモニウム塩基による置換度１．１）を１０部分散し、１，２，３，４−ブタンテトラカルボン酸１５部を加えた後、室温で４時間撹拌して上記成分を溶解した。続いて、ジルコン弗化水素酸５部を添加し、アンモニア水でｐＨ３．０に調整して水性下地処理剤を１，０００部作成した。
【００５０】
＜水性下地処理剤４＞
脱イオン水５００部にグリセリル化キトサン（ＭＷ１０万、グリセリル化度１．１）１０部を分散し、１，２，３，４−ブタンテトラカルボン酸１５部を加えた後、室温で４時間撹拌して上記成分を溶解した。続いて、ジルコン弗化水素酸５部を添加し、アンモニア水でｐＨ３．０に調整して水性下地処理剤を１，０００部作成した。
【００５１】
＜水性下地処理剤５＞
脱イオン水５００部にグリセリル化キトサン（ＭＷ１０万、グリセリル化度２．０）１０部を分散し、コハク酸２．５部を加えた後、室温で４時間撹拌して上記成分を溶解した。続いて、炭酸ジルコニウムアンモニウム７部を添加し、アンモニア水でｐＨ８．０に調整して水性下地処理剤を１，０００部作成した。
【００５２】
＜水性下地処理剤６＞
脱イオン水５００部にグリセリル化キトサン（ＭＷ１０万、グリセリル化度３．０）１０部を分散し、１，２，３，４−ブタンテトラカルボン酸２．５部を加えた後、室温で４時間撹拌して上記成分を溶解した。続いて、モリブデン酸アンモニウム５部を添加し、アンモニア水でｐＨ８．０に調整して水性下地処理剤を１，０００部作成した。
【００５３】
＜水性下地処理剤７＞
脱イオン水５００部にグリセリル化キトサン（ＭＷ１０万、グリセリル化度１．１）１０部を分散し、エチレンジアミンテトラ酢酸１０部を加えた後、室温で４時間撹拌して上記成分を溶解した。続いて、硝酸セリウム８部を添加し、アンモニア水でｐＨ３．０に調整して水性下地処理剤を１，０００部作成した。
【００５４】
＜水性下地処理剤８＞
脱イオン水５００部にグリセリル化キトサン（ＭＷ１０万、グリセリル化度１．１）１０部を分散し、１，２，３，４−ブタンテトラカルボン酸１０部を加えた後、室温で４時間撹拌して上記成分を溶解した。続いて、弗化クロム４．５部を添加し、ｐＨ調整することなく水性下地処理剤を１，０００部作成した。
【００５５】
＜水性下地処理剤９＞
脱イオン水５００部にグリセリル化キトサン（ＭＷ１０万、グリセリル化度１．１）０．０２部を分散し、１，２，３，４−ブタンテトラカルボン酸０．０２部を加えた後、室温で４時間撹拌して上記成分を溶解した。続いて、ジルコン弗化水素酸０．５部を添加し、アンモニア水でｐＨ３．０に調整して水性下地処理剤を１，０００部作成した。
【００５６】
＜水性下地処理剤１０＞
脱イオン水５００部にキトサン（ＭＷ１０万、グリセリル化度１．１）０．５部を分散し、１，２，３，４−ブタンテトラカルボン酸０．５部を加えた後、室温で４時間撹拌して上記成分を溶解した。続いて、ジルコン弗化水素酸１部を添加し、アンモニア水でｐＨ３．０に調整して水性下地処理剤を１，０００部作成した。
【００５７】
＜水性下地処理剤１１＞
脱イオン水５００部にグリセリル化キトサン（ＭＷ１０万、グリセリル化度１．１）０．５部を分散し、１，２，３，４−ブタンテトラカルボン酸０．５部を加えた後、室温で４時間撹拌して上記成分を溶解した。続いて、ジルコン弗化水素酸１部を添加し、アンモニア水でｐＨ３．０に調整して水性下地処理剤を１，０００部作成した。
【００５８】
＜下地処理剤１２、比較例＞
脱イオン水５００部にグリセリル化キトサン（ＭＷ１０万、グリセリル化度１．１）１０部を分散し、１，２，３，４−ブタンテトラカルボン酸１５部を加えた後、室温で４時間撹拌して上記成分を溶解した。続いて、脱イオン水を加えて水性下地処理剤を１，０００部作成した。
【００５９】
＜水性下地処理剤１３、比較例（特開平１０−４６１０１号公報参照）＞
脱イオン水５００部にオルトリン酸４部を添加し、さらにフェノール樹脂１０部を添加し、室温で１時間撹拌して上記成分を溶解した。続いて、γ−グリシドプロピルトリメトキシシラン０．０５部を添加し、アンモニア水でｐＨ５．０に調整して水性下地処理剤を１，０００部作成した。
【００６０】
＜水性下地処理剤１４、比較例＞
脱イオン水にポリアクリル酸（ＭＷ：１０万）１６部を添加し、さらに弗化クロム４．５部を添加し、室温で４時間撹拌して上記成分を溶解した。ｐＨ調整することなく水性下地処理剤を１，０００部作成した。
【００６１】
＜水性下地処理剤１５、比較例＞
リン酸クロメート水性下地処理剤（登録商標；アルクロムＫ７０２、日本パーカライジング株式会社製）を用いた。
【００６２】
＜水性下地処理剤１６、比較例＞
リン酸ジルコニウム水性下地処理剤（登録商標；パルコートＮ４０５、日本パーカライジング株式会社製）を用いた。
【００６３】
＜水性下地処理剤１７、比較例（特開平１０−１７８９号公報参照）＞
脱イオン水５００部に、リン酸０．５部、弗酸０．５部、フェノール樹脂１部、モリブデン酸アンモニウムを０．０２部添加して、ＰＨ３．５の水性下地処理剤を１，０００部作成した。
【００６４】
３．下地処理方法
［下地処理方法Ａ（塗布型処理）］
表１に記載の水性下地処理剤による下地処理方法は、脱脂・水洗後に乾燥した前記金属板に対して、前記水性下地処理剤のそれぞれを表面ウエット量が２ｇ／ｍ2になるようにロールコーターで塗布し、続いて表２に記載の下地処理条件で焼付乾燥して行なった。これにより所定の付着量となる下地処理金属板を作製した。
【００６５】
［下地処理方法Ｂ（化成型処理）］
表１に記載の水性下地処理剤による下地処理方法は、脱脂・水洗後に濡れた状態の前記金属板に対して、前記水性下地処理剤のそれぞれ表２に記載の下地処理条件で、１．０ｋｇ／ｃｍ2の圧力でスプレー処理した。続いて、水道水洗を５秒間、純水洗を５秒間行ない、８０℃で１分間加熱乾燥して行なった。
【００６６】
４．樹脂被覆層の形成方法
４．１．フィルムラミネート
前記下地処理した金属板に、ポリエステル系フィルム（膜厚１６μｍ）を２５０℃×５秒間（到達板温で１８０℃）、面圧が５０ｋｇ／ｃｍ2になるようにヒートラミネートした。
【００６７】
４．２．塗装
前記下地処理した金属板に、固形分濃度が４０％である市販の水系アクリルエポキシエマルジョンを塗料として用い、表面ウエット量が２５ｇ／ｍ2になるようにロールコートで塗装した。塗装後の加熱乾燥条件は２５０℃×１分間（到達板温で２５０℃）であり、乾燥後の塗膜量を１０ｇ／ｍ2とした。
【００６８】
５．成形加工
樹脂被覆層を設けた前記金属板について、絞りしごき加工試験を実施した。直径１６０ｍｍに打ち抜いた前記被覆金属板を絞り加工（１）をして、直径１００ｍｍのカップを作製した。続いてカップを直径７５ｍｍに再度絞り加工（２）して、さらに直径６５ｍｍに絞り加工（３）を実施することで缶を作製し、供試材とした。なお、各加工工程（１）、（２）および（３）のしごき（薄肉化分）率は、（１）５％、（２）１５％、および（３）１５％で行なった。
【００６９】
６．性能評価
６．１．初期密着性
成形加工を実施した後に、下記に示す内容で樹脂被覆層の初期密着性を評価した。
○：缶が作製でき、樹脂被覆層の剥離が全くない。
△：缶が作製できるが、一部樹脂被覆層が剥離した。
×：樹脂被覆層が破断して、缶が作製できない。
【００７０】
６．２．耐久密着性
成形加工を実施した後の供試材について、加熱加圧蒸気の雰囲気下でレトルト試験を実施した。条件は１２５℃×１時間であり、市販の滅菌装置を用いた。
○：樹脂被覆層の剥離が全くない。
△：樹脂被覆層の一部が剥離した。
×：樹脂被覆層が全面剥離した。
【００７１】
６．３．耐食性
絞りしごき加工して作製した缶内に、モデルジュース（クエン酸一水和物：塩化ナトリウム：脱イオン水＝５：５：９９０（質量比））を満たし、６０℃で１２０時間まで経時させ、缶内面の外観を目視で確認した。
○：外観変化なし。
△：樹脂被覆層の剥離（浮き）および樹脂被覆層下で腐食が一部発生した。
×：樹脂被覆層の剥離（浮き）および樹脂被覆層下で腐食が全面発生した。
【００７２】
６．４．耐溶剤性
成形加工した供試材を、２０％エタノール水溶液に、６０℃×１２０時間浸漬して、外観を観察した。
○：外観変化なし。
△：樹脂被覆層の一部が剥離または膨潤した。
×：樹脂被覆層が剥離または膨潤した。
【００７３】
表１に、実施例１〜１３および比較例１〜６で用いた水性下地処理剤の組成を記し、表２に下地処理方法、下地処理条件、および金属材料の表面に形成された下地皮膜中のキトサン類と金属の種類およびそれらの付着量を記した。表３に前記試験を実施しかつ評価判定した結果を示した。
【００７４】
0004081276.tif 000002
【００７５】
0004081276.tif 000003
【００７６】
0004081276.tif 000004
【００７７】
表３の結果から明らかなように、実施例１〜１３では樹脂被覆層の初期密着性、耐久密着性、耐溶剤性および金属材料の耐食性の全てにおいて優れていた。前記水性下地処理剤の組成から分かるように、これらの処理剤は６価クロムは一切含有していない。
【００７８】
一方、本発明の水性下地処理剤の必須成分である金属化合物を除いてグリセリル化キトサンのみを含む水性下地処理剤を使用した比較例１、フェノール樹脂、オルトリン酸および有機珪素化合物を含有する水性下地処理剤を使用した比較例２、ポリアクリル酸と３価クロムを含有した水性下地処理剤を使用した比較例３は、初期密着性、耐溶剤性および金属材料の耐食性において満足できない性能が存在した。また、リン酸クロメート水性下地処理剤で化成処理した比較例４は、耐久密着性および金属材料の耐食性が満足することができなく、かつ水性下地処理剤に６価クロムが含有しているため環境的に好ましくない。リン酸ジルコニウム水性下地処理剤で化成処理した比較例５、フェノール樹脂とモリブデン酸で化成処理した比較例６は、樹脂被覆層の初期密着性、耐久密着性、耐溶剤性および金属材料の耐食性を満足することができなかった。
【００７９】
実施例Ｂ（繊維材料の処理）
表４に実施例および比較例として用いた水性繊維処理剤を示した。実施例として用いた水性繊維処理剤の内容を表４に示し、それらの作成方法を以下に記した。
【００８０】
＜実施例１＞
純水５０部にキトサン（ＭＷ１０万）１部を分散し、クエン酸０．５部を加えた後、室温で４時間撹拌溶解した。続いて、ジルコン弗化水素酸０．３部を添加し、アンモニア水でｐＨ３．０に調整して１００部の水性繊維処理剤を調製した。
【００８１】
＜実施例２＞
純水５０部にカチオン化キトサン（カチオン化度１．１、ＭＷ１１万）１部を分散し、１，２，３，４−ブタンテトラカルボン酸（ＢＴＣ）０．５部を加えた後、室温で２時間撹拌溶解した。続いて、ジルコン弗化水素酸０．３部を添加し、アンモニア水でｐＨ３．０に調整して１００部の水性繊維処理剤を調製した。
【００８２】
＜実施例３＞
純水５０部にグリセリル化キトサン（グリセリル化度０．６、ＭＷ１０万）１部を分散し、ＢＴＣ０．５部を加えた後、室温で２時間撹拌溶解した。続いて、ジルコン弗化水素酸０．３部を添加し、アンモニア水でｐＨ３．０に調整して１００部の水性繊維処理剤を調製した。
【００８３】
＜実施例４＞
純水９７．５部にカチオン化キトサン（カチオン化度１．１、ＭＷ１１万）１部を分散し、コハク酸１部を加えた後、室温で２時間撹拌溶解した。続いて、酢酸ジルコニウム０．５部を添加し、１００部の水性繊維処理剤を調製した。
【００８４】
＜実施例５＞
純水５０部にカチオン化キトサン（カチオン化度１．１、ＭＷ１１万）１部を分散し、クエン酸０．５部を加えた後、室温で２時間撹拌溶解した。続いて、モリブデン酸アンモニウム０．５部を添加し、アンモニア水でｐＨ８．０に調整して１００部の水性繊維処理剤を調製した。
【００８５】
＜実施例６＞
純水９８．２部にカチオン化キトサン（カチオン化度０．５、ＭＷ８万）１部を分散し、ＢＴＣ０．５部を加えた後、室温で２時間撹拌溶解した。続いて、弗化クロム０．３部を添加し、１００部の水性繊維処理剤を調製した。
【００８６】
＜実施例７＞
純水５０部にカチオン化キトサン（カチオン化度１．１、ＭＷ１１万）１部を分散し、乳酸０．５部を加えた後、室温で２時間撹拌溶解した。続いて、硝酸セリウム０．５部を添加し、アンモニア水でｐＨ３．０に調整して１００部の水性繊維処理剤を調製した。
【００８７】
＜実施例８＞
純水５０部にカチオン化キトサン（カチオン化度１．１、ＭＷ１１万）１部を分散し、ＢＴＣ０．５部を加えた後、室温で２時間撹拌溶解した。続いて、炭酸ジルコニウムアンモニウム０．５部を添加し、アンモニア水でｐＨ８．０に調整して１００部の水性繊維処理剤を調製した。
【００８８】
＜実施例９＞
純水５０部にカチオン化キトサン（カチオン化度１．１、ＭＷ１１万）３部を分散し、ＢＴＣ１部を加えた後、室温で２時間撹拌溶解した。続いて、ジルコン弗化水素酸１部を添加し、アンモニア水でｐＨ３．０に調整して１００部の水性繊維処理剤を調製した。
【００８９】
＜実施例１０＞
純水５０部にカチオン化キトサン（カチオン化度１．１、ＭＷ３０万）０．５部を分散し、ＢＴＣ０．２部を加えた後、室温で２時間撹拌溶解した。続いて、ジルコン弗化水素酸０．２部を添加し、アンモニア水でｐＨ３．０に調整して１００部の水性繊維処理剤を調製した。
【００９０】
＜実施例１１＞
純水５０部にカチオン化キトサン（カチオン化度１．３、ＭＷ１００万）０．１部を分散し、ＢＴＣ０．１部を加えた後、室温で２時間撹拌溶解した。続いて、ジルコン弗化水素酸０．１部を添加し、アンモニア水でｐＨ３．０に調整して１００部の水性繊維処理剤を調製した。
【００９１】
＜実施例１２〜１４＞
実施例２と同様な方法により実施例１２〜１４の繊維処理剤を調製した。
【００９２】
［比較例］
比較例として用いた水性繊維処理剤の内容を表４に示し、それらの作成方法を以下に記した。
【００９３】
＜比較例１＞
純水９０部にキトサン（ＭＷ１０万）１部を分散し、乳酸１部を加えた後、室温で４時間撹拌溶解し、純水を添加して全量が１００部になるように調整して水性繊維処理剤を得た。
【００９４】
＜比較例２＞
純水９０部にカチオン化キトサン（カチオン化度１．１、ＭＷ１１万）１部を分散し、乳酸１部を加えた後、室温で４時間撹拌溶解し、純水を添加して全量が１００部になるように調整して水性繊維処理剤を得た。
【００９５】
＜比較例３＞
比較例３は、架橋剤成分としてポリエチレングリコールジグリシジルエーテルを用いた水性繊維処理剤である。純水８０部にカチオン化キトサン（カチオン化度１．１、ＭＷ８万）１部を分散し、乳酸０．５部を加えた後、室温で２時間撹拌溶解した。つづいて、ポリエチレングリコールジグリシジルエーテル１部および１０％水酸化ナトリウム水溶液１０部を添加した後、純水を添加して全量が１００部になるように調製した。
【００９６】
0004081276.tif 000005
【００９７】
＜実施例１５〜２８、比較例４〜６＞
各実施例および比較例の水性繊維処理剤を用い、下記の布加工方法および表５の加工条件により布に固着させて加工布とした。該加工布に対し家庭洗濯機による洗濯耐久テスト（ＪＩＳ  Ｌ  ０２１７  １０３法）をそれぞれ１０回、５０回および１００回行った後、統一試験法による抗菌性試験を行った。評価結果を表６に示す。
【００９８】
＜布加工方法＞
綿布（２０ｃｍ×２０ｃｍ）をそれぞれ表４に示す水性繊維処理剤に２５℃で３分間浸漬後、表５に示す絞り率で絞り、次いで、表５に示す条件で予備乾燥並びに熱処理を行った。
【００９９】
0004081276.tif 000006
【０１００】
＜抗菌性試験＞
ＳＥＫ（繊維製品新機能評価協議会）の定める制菌評価方法（統一試験法）を採用し、試験菌に黄色ぶどう球菌を用いて試験を行った。
試験方法は、滅菌試料布に対数増殖期にある上記試験菌のブイヨン縣濁液を注加し、密閉容器中で３７℃×１８時間培養後の生菌数を計測し、接種菌数に対する菌数を求め、次の基準に従い評価した。
試験条件：ｌｏｇＢ−ｌｏｇＡ＞１．５
制菌活性値：ｌｏｇＢ−ｌｏｇＣ（２．２以上を合格）
ただし、Ａ：無加工布（または標準布）の接種直後に回収した菌数。
Ｂ：無加工布（または標準布）の１８時間培養後に回収した菌数。
Ｃ：制菌加工布の１８時間培養後に回収した菌数。
【０１０１】
0004081276.tif 000007
【０１０２】
以上の表６の結果から明らかなように、本発明ではキトサン類と金属化合物とカルボキシル基を有する有機化合物からなる水性繊維処理剤をセルロース繊維に熱処理加工を行うことにより、洗濯耐久性試験後も良好な抗菌性結果が得られた。実施例１５〜１７は、キトサン類の種類の違いによるもので、表６の評価結果は良好であった。実施例１８〜２２は、金属化合物の種類の違いによるもので、評価結果は何れも良好であった。実施例２３〜２５においては、カチオン化キトサンの重量平均分子量と水性繊維処理剤濃度を変えて試験を行った。実施例２６〜２８は熱処理条件を変えて試験を行った。何れも結果は良好であり、洗濯回数１００回後においても抗菌力の低下はほとんどなかった。
【０１０３】
比較例４および比較例５は、金属化合物を含まない形で水性繊維処理剤を調整したもので、洗濯前抗菌性は実施例並みであったが、洗濯後、抗菌性は失われていた。比較例６は、架橋剤をポリエチレングリコールジグリシジルエーテルに変えて水性繊維処理剤を調整したもので、抗菌性は良好であったが、試験に用いた水性繊維処理剤を翌日まで放置したところ、溶液全体が増粘していた。また、翌日まで放置した水性繊維処理剤を用い、再び布に加工し洗濯耐久性テスト後抗菌性試験を行ったが、抗菌性は見られなかった。
【０１０４】
【発明の効果】
以上説明してきたように、本発明の水性下地処理剤を用いて各種金属材料を下地処理すると、塗装やフィルムなどの樹脂被覆層と金属材料との層間密着性、耐溶剤性、金属材料の耐食性に優れる下地皮膜を形成することができ、かつ本発明の水性下地処理剤は、６価クロムを一切含有しないために環境への負荷が少なく、取り扱う上で作業性も良くなることから、産業上の利用価値は極めて大きいと言える。
また、本発明によれば、本発明の下地処理剤は、繊維の処理剤としても有用であり、繊維に対して優れた耐洗濯堅牢性とともに優れた抗菌性を与えることができる。